(57)【要約】【課題】ポリフェニレンエーテル粉体の供給を安定化させ、物性のバラツキを小さくし、且つ耐衝撃性を向上できる製造方法及びそれから得られるポリフェニレンエーテル樹脂組成物を提供する。【解決手段】ポリフェニレンエーテル粉体３５〜８０重量部、ポリスチレン系樹脂１７〜４５重量部及び４０℃で固形状である難燃剤３〜２０重量部を押出機第一供給口から供給する溶融混練法において、特定設備とその特定配置からなることを特徴とするポリフェニレンエーテル難燃樹脂組成物の製造方法及びそれから得られるポリフェニレンエーテル難燃樹脂組成物。【選択図】　図１
2004137447.tif 000002
【特許請求の範囲】
【請求項１】
ポリフェニレンエーテル粉体３５〜８０重量部、ポリスチレン系樹脂１７〜４５重量部及び４０℃において固形状である難燃剤３〜２０重量部を押出機第一供給口から供給する溶融混練法において、下記の設備配置ａ、ｂ、工程ｃおよび押出条件ｄを満たすことを特徴とするポリフェニレンエーテル難燃樹脂組成物の製造方法。
ａ．ポリフェニレンエーテル粉体が、粉体ストックホッパー、粉体用重量式フィーダーおよび該第一供給口ホッパーの順序で供給される。
ｂ．該第一供給口ホッパー上部に、ギアボックス側からダイ方向に向かって、ポリフェニレンエーテル粉体供給配管およびガス抜き用配管の順に配置される。
ｃ．ポリフェニレンエーテル粉体が該粉体供給配管を通過し、ついで水平面とホッパー壁面がなす壁面角度が６０〜８５度である該第一供給口ホッパー壁面に沿って該第一供給口に供給され、該粉体に含まれるガスがガス抜き配管から脱気される。
ｄ．押出機の搬送ゾーンおよび第一混練ゾーンバレル温度が２００〜３００℃に設定され、かつ下記式（１）および式（２）を満たす。
４０００×Ｄ−０．５７＜Ｎ＜１３５００×Ｄ−０．５７　　　式（１）
（ただし、Ｎ：スクリュ回転数　ｒｐｍ　　Ｄ：押出機スクリュ長径　ｍｍ）
８×１０−３＜ＤＬＱ＜２０×１０−３　　　　　　　式（２）
（ただし、ＤＬＱ：無次元押出量）
【請求項２】
ポリスチレン系樹脂が、該第一供給口ホッパー上部ガス抜き用配管の下流側あるいは該ホッパー下部に供給されることを特徴とする請求項１に記載のポリフェニレンエーテル難燃樹脂組成物の製造方法。
【請求項３】
ポリフェニレンエーテル粉体の還元粘度が０．３５〜０．５４、且つ分子量分布Ｍｗ／Ｍｎが２．３〜４．０であることを特徴とする請求項１〜３のいずれかに記載のポリフェニレンエーテル難燃樹脂組成物の製造方法。
【請求項４】
難燃剤がトリフェニルフォスフェートであることを特徴とする請求項１〜３のいずれかに記載のポリフェニレンエーテル難燃樹脂組成物の製造方法。
【請求項５】
粉体用重量式フィーダーの搬送部がベルト式重量式フィーダーであることを特徴とする請求項１〜４のいずれかに記載のポリフェニレンエーテル難燃樹脂組成物の製造方法。
【請求項６】
該第一供給口ホッパーの酸素濃度が５ｗｔ％未満であることを特徴とする請求項１〜５のいずれかに記載のポリフェニレンエーテル難燃樹脂組成物の製造方法。
【請求項７】
該第一供給口にポリフェニレンエーテル樹脂とポリスチレン系樹脂９０〜５０重量部および第二供給口に強化材１０〜５０重量部を供給することを特徴とする請求項１〜６のいずれかにポリフェニレンエーテル難燃樹脂組成物の製造方法。
【請求項８】
請求項１〜７のいずれかの製造方法から得られるポリフェニレンエーテル難燃樹脂組成物。
【発明の詳細な説明】
【０００１】
【発明の属する技術分野】
本発明は、ポリフェニレンエーテル樹脂組成物を製造するに際に、ポリフェニレンエーテル粉体供給を安定化させ、ＨＤＴ、ＭＦＲの物性のバラツキを小さくし、且つ、耐衝撃性を向上できる製造方法及びそれから得られるポリフェニレンエーテル樹脂組成物を提供することを目的とする。
【０００２】
【従来の技術】
押出機において、原料供給ホッパーのガス抜きの先行技術は、下記に示すとおりである。
１．粉体供給配管出口を二軸同方向回転押出機二本スクリュ間に配置し、脱気をガス抜き用ベント配管から行う技術が開示されている。（例えば、特許文献１参照）
２．ホッパー内を傾斜した仕切り板で区切り、粉体供給部とガス抜き部に分け、粉体をスクリュ回転する方向側のスクリュとバレルに供給し、ガス抜き部出口には、フィルターを設置する技術が開示されている。（例えば、特許文献２参照）
３．ホッパー内を仕切板で原料フィード部とガス抜き部とを分離する技術が開示されている。（例えば、特許文献３参照）
【０００３】
【特許文献１】
特開平０８−２４４０２６号公報
【特許文献２】
特開平１１−１６５３４１号公報
【特許文献３】
特開平０８−１９７６０９号公報
【０００４】
【発明が解決しようとする課題】
ポリフェニレンエーテル難燃樹脂組成物の製造は、ポリフェニレンエーテルが粉体であるため、ハンドリングが難しく、生産性が低く、粉体供給が不安定であった。
例えば、ポリフェニレンエーテル粉体は、重量式フィーダー内で粉体がフラッシングを起こして、制御不能になったりする。又ポリフェニレンエーテル粉体を押出機に供給する時、例えばポリフェニレンエーテル粉体の供給に重量式フィーダーを使ったとしても、押出機第一供給口ホッパー形状、粉体配管及びガス抜き配管の設置順序が適切でないとポリフェニレンエーテル粉体に同搬するガスを押出機第一供給口ホッパーからうまく抜けないため、押出機への粉体供給が低下し、ＨＤＴ、ＭＦＲのバラツキが大きくなり、押出量を下げざるを得なくなる。
【０００５】
しかしながら、先行技術は、これらの課題に対して十分な解決策とは言えない。
本発明は、ポリフェニレンエーテル樹脂組成物を製造するに際に、ポリフェニレンエーテル粉体供給を安定化させ、ＨＤＴ、ＭＦＲの物性のバラツキを小さくし、且つ、耐衝撃性を向上できる製造方法及びそれから得られるポリフェニレンエーテル樹脂組成物を提供することを目的とする。
【０００６】
【課題を解決するための手段】
粉体供給に関して、上記目的を達成するために鋭意検討した結果、本発明に到達した。
すなわち、本発明は、
１．ポリフェニレンエーテル粉体３５〜８０重量部、ポリスチレン系樹脂１７〜４５重量部及び４０℃において固形状である難燃剤３〜２０重量部を押出機第一供給口から供給する溶融混練法において、下記の設備配置ａ，ｂ、工程ｃおよび押出条件ｄを満たすことを特徴とするポリフェニレンエーテル難燃樹脂組成物の製造方法、
【０００７】
ａ．ポリフェニレンエーテル粉体が、粉体ストックホッパー、粉体用重量式フィーダーおよび該第一供給口ホッパーの順序で供給される。
ｂ．該第一供給口ホッパー上部に、ギアボックス側からダイ方向に向かって、ポリフェニレンエーテル粉体供給配管およびガス抜き用配管の順に配置される。
ｃ．ポリフェニレンエーテル粉体が該粉体供給配管を通過し、ついで水平面とホッパー壁面がなす壁面角度が６０〜８５度である該第一供給口ホッパー壁面に沿って該第一供給口に供給され、該粉体に含まれるガスがガス抜き配管から脱気される。
【０００８】
ｄ．押出機の搬送ゾーンおよび第一混練ゾーンバレル温度が、２００〜３００℃に設定され、かつ下記式（１）および式（２）を満たす。
４０００×Ｄ−０．５７＜Ｎ＜１３５００×Ｄ−０．５７　　　式（１）
（ただし、Ｎ：スクリュ回転数　ｒｐｍ　　Ｄ：押出機スクリュ長径　ｍｍ）
８×１０−３＜ＤＬＱ＜２０×１０−３　　　　　　　式（２）
（ただし、ＤＬＱ：無次元押出量）
【０００９】
２．ポリスチレン系樹脂が、該第一供給口ホッパー上部ガス抜き用配管の下流側あるいは該ホッパー下部に供給されることを特徴とする上記１に記載のポリフェニレンエーテル難燃樹脂組成物の製造方法、
３．ポリフェニレンエーテル粉体の還元粘度が０．３５〜０．５４、且つ分子量分布Ｍｗ／Ｍｎが２．３〜４．０であることを特徴とする上記１〜３のいずれかに記載のポリフェニレンエーテル難燃樹脂組成物の製造方法、
４．難燃剤がトリフェニルフォスフェートであることを特徴とする上記１〜３のいずれかに記載のポリフェニレンエーテル難燃樹脂組成物の製造方法、
５．粉体用重量式フィーダーの搬送部がベルト式重量式フィーダーであることを特徴とする上記１〜４いずれかに記載のポリフェニレンエーテル難燃樹脂組成物の製造方法、
【００１０】
６．該第一供給口ホッパーの酸素濃度が５ｗｔ％未満であることを特徴とする上記１〜５のいずれかに記載のポリフェニレンエーテル難燃樹脂組成物の製造方法、
７．該第一供給口にポリフェニレンエーテル樹脂とポリスチレン系樹脂９０〜５０重量部および第二供給口に強化材１０〜５０重量部を供給することを特徴とする上記１〜６のいずれかに記載のポリフェニレンエーテル難燃樹脂組成物の製造方法、
８．上記１〜７のいずれかの製造方法から得られるポリフェニレンエーテル難燃樹脂組成物、
である。
【００１１】
【発明の実施の形態】
以下、本発明を更に詳細に説明する。
本発明のポリフェニレンエーテル難燃樹脂組成物中、ポリフェニレンエーテル樹脂は３５〜８０重量部であり、好ましくは４０〜７０重量部である。ポリスチレン系樹脂は１７〜４５重量部であり、好ましくは２０〜４０重量部である。４０℃で固形状難燃剤は３〜２０重量部であり、好ましくは３〜１８重量部である。
【００１２】
本発明のポリフェニレンエーテル粉体の平均粒径は、３０〜８００μｍの範囲である。本発明のポリフェニレンエーテル粉体の平均粒径測定方法は、コールカウンター測定機、レーザー回析式粒度計等で測定される値である。
本発明のポリフェニレンエーテルは、還元粘度（単位ｇ／ｄｌ、クロロホルム溶液、３０℃測定）は、耐薬品性の観点から０．２５以上であり、樹脂温度が上がりすぎるのを避けるため０．６以下の範囲であり、より好ましくは０．３５〜０．５５の範囲にあるホモ重合体および／または共重合体である。
【００１３】
本発明のポリフェニレンエーテル（以下、ＰＰＥと略することもある）の具体的なものとしては、例えばポリ（２，６−ジメチル−１，４−フェニレンエーテル）、ポリ（２−メチル−６−エチル−１，４−フェニレンエーテル）、ポリ（２−メチル−６−フェニル−１，４−フェニレンエーテル）、ポリ（２，６−ジクロロ−１，４−フェニレンエーテル）等が挙げられ、さらに、２，６−ジメチルフェノールと他のフェノール（例えば、２，３，６−トリメチルフェノールや２−メチル−６−ブチルフェノール）との共重合体が好ましく、中でもポリ（２，６−ジメチル−１，４−フェニレン）エーテル、２，６−ジメチルフェノールと２，３，６−トリメチルフェノールとの共重合体が好ましく、さらに、ポリ（２，６−ジメチル−１，４−フェニレン）エーテルが特に好ましい。
【００１４】
ポリフェニレンエーテルの好ましい分子量分布Ｍｗ／Ｍｎは、流動性のバランスの観点から２．３以上であり、耐衝撃性の観点から４．０以下であり、特に好ましい分子量分布Ｍｗ／Ｍｎは、２．３〜３．５である。Ｍｗは重量平均分子量であり、Ｍｎは数平均分子量である、ポリフェニレンエーテルの分子量はゲルパーミエションクロマトグラフィー（以下ＧＰＣ）で測定されるポリスチレン換算量である。
【００１５】
ポリスチレン系樹脂とは、ゼネラルパーパスポリスチレン樹脂、ハイインパクトポリスチレン系樹脂、スチレン・アクリルコポリマー系樹脂、スチレン・アクリル・ブタジエンコポリマー系樹脂等である。特に好ましいポリスチレン系樹脂は、ゼネラルパーパスポリスチレンとハイインパクトポリスチレンである。ハイインパクトポリスチレンのゴム平均粒径は１．０〜２．０μｍが好ましく、好ましいゴム濃度は、８〜１５重量％である。ハイインパクトポリスチレンのゴムは、ハイシスブタジエンゴム、又は部分水素添加ブタジエンゴムが好ましい。部分水添ブタジエンゴムは、全二重結合の内、５〜７０重量％が水添され、しかも１，２−ビニル結合量及び１，４−結合量は各々３重量％以上及び３０重量％以下であることが必要である。
【００１６】
本発明の難燃剤は４０℃で固体状である。難燃剤としては、一例として、トリフェニルフォスフェート、フェニルビスドデシルホスフェート、フェニルビスネオペンチルホスフェート、フェニル−ビス（３，５，５′−トリ−メチル−ヘキシルホスフェート）、エチルジフェニルホスフェート、２−エチル−ヘキシルジ（ｐ−トリル）ホスフェート、ビス−（２−エチルヘキシル）ｐ−トリルホスフェート、トリトリルホスフェート、ビス−（２−エチルヘキシル）フェニルホスフェート、トリ−（ノニルフェニル）ホスフェート、ジ（ドデシル）ｐ−トリルホスフェート、トリクレジルホスフェート、ジブチルフェニルホスフェート、２−クロロエチルジフェニルホスフェート、ｐ−トリルビス（２，５，５′−トリメチルヘキシル）ホスフェート及び２−エチルヘキシルジフェニルホスフェート、２，２−ビス−｛４−［ビス（フェノキシ）ホスホリルオキシ］フェニル｝プロパン、２，２−ビス−｛４−［ビス（メチルフェノキシ）ホスホリルオキシ］フェニル｝プロパン、リン酸−（３−ヒドロキシフェニル）ジフェニル、レゾルシン・ビス（ジフェニルホスフェート）、２−ナフチルジフェニルフォスフェート、１−ナフチルジフェニルフォスフェート、ジ（２−ナフチル）フェニルフォスフェート等の燐酸エステル系難燃剤が挙げられる。
【００１７】
４０℃で固体状の難燃剤は難燃剤の融点が４２℃以上の難燃剤、あるいは４０℃で液状である難燃剤をシリカ、ポリフェニレンエーテル等に塗して、４０℃で固体状にしたものも含む。上記難燃剤でトリフェニルフォスフェートが難燃性、価格の面から最も好ましい。
本発明では、熱安定剤として酸化亜鉛、硫化亜鉛、リン系の安定剤（例えば、旭電化製のＭＡＲＫ２１１２、ＰＥＰ３６、ＰＥＰ４５）、ヒンダードフェノール系安定剤が挙げられる。これらを併用あるいは単独に添加することが出来る。本発明には、添加剤として、ポリオレフィン（高密度ポリエチレン、低密度ポリエチレン、線状低密度ポリエチレン、オクテン・エチレン共重合体、プロピレン・エチレン共重合体）、スチレン・ブタジエンブロック共重合体、スチレン・エチレンブチレン・スチレンブロック共重合体、スチレン・イソプレンブロック共重合体、難燃滴下防止剤として、テフロン（登録商標）等を使用することが出来る。
【００１８】
本発明の強化材は、重質炭酸カルシウム、膠質炭酸カルシウム、軟質炭酸カルシウム、シリカ、カオリン、クレー、酸化チタン、硫酸バリウム、酸化亜鉛、アルミナ、水酸化マグネシウム、タルク、マイカ、ガラスフレーク、ハイドロタルサイト、針状フィラー（ウオラストナイト、チタン酸カリウム、塩基性硫酸マグネシウム、セプライト、ゾノトライト、ホウ酸アルミニウム）、ガラスビーズ、シリカビーズ、アルミナビーズ、カーボンビーズ、ガラスバルーン、金属系導電性フィラー、非金属製導電性フィラー、カーボン、ケッチェンバラック、磁性フィラー、圧電・焦電フィラー、摺動性フィラー、封止材用フィラー、紫外線吸収フィラー、制振用フィラー等が使用できる。また、これらの２種以上を併用することも勧められる。
本発明の強化材は、第二供給口から供給することが好ましい。強化材は１０重量部〜５０重量部の範囲である。
【００１９】
本発明の一例に係るポリフェニレンエーテル粉体から、難燃ポリフェニレンエーテル樹脂組成物を製造する概要図を図１に示す。
図１中において、１はポリフェニレンエーテル粉体を入れたフレコンパックである。２はポリフェニレンエーテル粉体ストックホッパーである。フレコンは、２の上に吊って、フレコン下部を開き、ストックホッパー２に供給する。３は４の重量式フィーダーホッパー遮断弁である。この遮断弁３の機構は、重量式フィーダーホッパー４にホッパー中の原料重量下限値と上限値を設定しておき、原材料が下限値以下になると遮断弁３が開き、原料がストックホッパーから重量式フィーダーホッパー４に投入され、上限値になると遮断弁３が閉まる。５はポリスチレン系樹脂のストックホッパーである。６は遮断弁である。７はポリスチレン系重量式フィーダーである。８はポリフェニレンエーテル粉体中のガスを抜くベント配管である。９は押出機の第一供給口ホッパーである。
１０は二軸同方向回転押出機である。１１は真空ベントであり、１２はスクリーンチェンジャーである。１３はダイ部であり、１４はストランドバスである。１５はストランドカッターであり、１６は篩である。１７は製品輸送用コンテナ（図示せず）である。
【００２０】
本発明のポリフェニレンエーテル粉体は、図１概要図のようにフレコンパックで供給するかニューマを使って、不活性ガスと共にストックホッパーに供給することが好ましい。ただし、ニューマを使う場合は、２のストックホッパーにガスとポリフェニレンエーテル粉体を分離するフィルターが必要である。ポリフェニレンエーテル粉体を輸送する不活性ガス流量は、ポリフェニレンエーテル粉体１ｋｇ当り、１〜１００Ｎｍ３／ｈｒが好ましい。又、フィルター面積は、時間当たり０．１〜１０ｍ２／不活性ガス量Ｎｍ３が好ましい。フィルターはバグフィルター等が好ましく、自動逆洗装置が付いているものがさらに好ましい。
【００２１】
本発明のポリフェニレンエーテル粉体ストックホッパーは、不活性ガス（窒素ガス、炭酸ガス等）を使って、酸素濃度を１８ｗｔ％以下に下げることが好ましい。さらに好ましくは１５ｗｔ％以下である。
本発明に使われる遮断弁３は、プレートバルブ式やロータリーバルブ式が好ましい。
本発明の重量式フィーダーは、原材料の重量経時減少をロードセル等で測定し、所定の供給量に調整する装置であり、スイス国Ｋ−ＴＲＯＮ社製、ブラベンダー社、米国アクリソン社、日本国クボタ社のフィーダー等が挙げられる。ポリフェニレンエーテル粉体の重量式フィーダーのスクリュ種は、２軸完全噛み合い方式のスクリュ、オーガタイプの２軸、単軸スクリュが好ましい。ポリスチレン系樹脂のフィーダースクリュは、二軸、単軸どちらでも使えるが、ペレット滑りが少なく堅い場合、単軸のスクリュが好ましい。又ベルト式重量式フィーダーも使用できる。
【００２２】
本発明の該第一供給口ホッパーは、押出機のバレルの上に取り付けるのが好ましい。該ホッパー内に不活性ガス（窒素、炭酸ガス等）を注入し、該ホッパー内の酸素濃度は１０ｗｔ％未満、好ましくは５ｗｔ％未満、さらに好ましくは２ｗｔ％未満である。
該ホッパーの壁面の角度は、水平面とホッパー壁面がなす角度が９０度より小さい壁面角度６０〜８５度である。ポリフェニレンエーテル粉体は、該壁面に沿って落とすことが好ましい。ポリフェニレンエーテル粉体がホッパー壁面に貯まることを防ぐため壁面角度が６０度以上であり、押出機での食い込み性能の観点から壁面角度が８５度以下である。
【００２３】
該ホッパーの配管レイアウトは、ギアボックス側から順にポリフェニレンエーテル粉体供給配管、ガス抜きベント配管と並べるのが好ましい。粉体供給配管とベント配管の位置を逆にすると、粉体の嵩密度低下とガス抜き不良を起こし、押出量の大幅低下を引き起こす。ポリスチレン系樹脂用供給配管は、ベント配管の下流側か、該ホッパーの下部に設置するのが好ましい。すなわち、ホッパー内上部には、ポリフェニレンエーテルに同搬されたガスと微細な粉体が存在しているので、例えば、ベントガス配管とポリスチレン系樹脂供給配管の設置位置を逆にすると、ガス抜きが低下するとともに微細な粉体がポリスチレン系配管又は、重量式フィーダーまで逆流し、粉体が貯まり、ポリフェニレンエーテルの流量が不安定になる。
【００２４】
本発明の難燃剤は、４０℃で固体状のものである。４０℃で固体状の難燃剤として、トリフェニルフォスフェートが一番好ましいが、４０℃で固体状の難燃剤であれば良い。難燃剤は、ポリスチレン系樹脂、添加剤および難燃剤をブレンダーあるいはミキサー等で混合して、ポリスチレン用重量式フィーダーで供給しても良く、難燃剤用重量式フィーダーを用いて単独供給しても良い。この場合、難燃剤フィーダー供給配管は、ポリスチレン用重量式フィーダー供給配管と合流するか、ガス抜き配管の下流側に別途設置する。
【００２５】
本発明に使用される二軸同方向回転押出機の例としては、ドイツ国コペリオン社製ＺＳＫシリーズ、東芝機械ＴＥＭシリーズ、日本製鋼所のＴＥＸシリーズが好ましく。なかでもハイトルク型押出機のＺＳＫメガコンパウンダー、ＴＥＭＳＳシリーズ、ＴＥＸαＩＩシリーズが特に好ましい。
本発明の押出機のスクリュ長径Ｄは、生産性並びに樹脂組成物の発熱の観点からＤ＝４３〜１５０ｍｍが好ましく、Ｄ＝５０〜１４０ｍｍがさらに好ましい。
【００２６】
本発明の押出機スクリュ構成の一例として、押出機搬送ゾーンは粉体の搬送能力を上げるため、長さＬ＝１．０〜１．５Ｄの一条ネジを使用し、可塑化ゾーンスクリュ構成は、ポリフェニレンエーテル粉体の濃度が３５〜８０ｗｔ％と幅が広いので、ニーディングディスクライト（略してＫＲ）とニーディングディスクニュートラル（略してＫＮ）、ニーディングディスクレフト（略してＫＬ）、スクリュエレメントレフト（略して逆ネジ）等を組み合わせて用いる。例えば、ＫＲ、ＫＲ、ＫＲ、ＫＮ、ＫＬの順番に並べる構成が好ましい。
【００２７】
本発明の押出機の運転条件は、ポリフェニレンエーテル粉体濃度が高いので、ダイ出口の樹脂温度を３７０℃未満に制御することが必要である。ポリフェニレンエーテル樹脂のダイ出口樹脂温度は、ポリフェニレンエーテル樹脂の架橋反応を避けるため３７０℃以下である。
そのため、ダイ出口樹脂温度は３７０℃未満にする必要がある。ダイ出口樹脂温度は３７０℃未満が好ましく、さらに好ましくは３６０℃未満である。
【００２８】
本発明の押出機運転条件の内、押出機スクリュ長径とスクリュ回転数の関係は、式１から求められる。
４０００×Ｄ−０．５７＜Ｎ＜１３５００×Ｄ−０．５７　　式（１）
（ただし、Ｎ：スクリュ回転数　ｒｐｍ）
ポリフェニレンエーテル粉体の未溶融物発生防止の観点から、スクリュ回転数Ｎが４０００×Ｄ−０．５７ｒｐｍ以上であり、ダイ出口樹脂温度が３７０℃を越えるのを防止するため、スクリュ回転数Ｎは１３５００×Ｄ−０．５７ｒｐｍ以下である。
【００２９】
本発明の押出機運転条件の内、押出量は式（２）および式（３）から求められる。
８×１０−３＜ＤＬＱ＜２０×１０−３　式（２）
（ただし、ＤＬＱ：無次元押出量　（−））
ＤＬＱ＝Ｑ／（６０×ρ×２×３．１４×Ｎ×Ｄ３）　式（３）
（ただし、Ｑ　：押出量　ｋｇ／Ｈ）
（ただし、ρ　：密度　ここでは、１０００ｋｇ／ｍ３、
６０：ｋｇ／Ｈ／ｒｐｍ　→　ｋｇ／ｓ／ｒｐｓ）
無次元押出量ＤＬＱは０．００８以上であり、トルクが上がりすぎを防止するため０．０２０以下である。
【００３０】
本発明の押出機の粉体搬送ゾーンと可塑化ゾーンバレル設定温度は、２００〜３００℃に設定することが好ましい。バレル温度が２００℃より低いとポリフェニレンエーテルの未溶融物が発生する。又３００℃より高いとバレル壁面に付着滞留する粉体量が多くなり、滞留した粉体が熱劣化を起こし、異物の原因になるので、好ましくない。
本発明の該押出機の真空ベントは減圧脱気（５０ｍｍＨｇ〜７５０ｍｍＨｇ）した方が好ましい。
【００３１】
本発明のスクリーンチェンジャーは連続運転で切り替えた方が、生産性の観点から好ましいので、押出を連続運転しながら、片方づつ切り替えていく上下２連方式か、プレート方式では、２秒未満内に切り替えられるものが好ましい。スクリーンチェンジャーに付けるブレーカープレートの有効濾過面積は、時間あたりの押出量１ｋｇにつき１〜５０ｍｍ２が好ましく、２〜４０ｍｍ２がさらに好ましい。又ダイ圧および樹脂温度上昇防止のため該濾過面積が１ｍｍ２以上であり、滞留部で貯まった樹脂が熱劣化し、品質トラブルを防止する観点から該濾過面積が５０ｍｍ２以下である。
【００３２】
本発明のダイ部は、ストランドカット用ダイ、ホットカット用ダイ、アンダーウォーターカット用ダイが好ましい。ダイホール直径は１〜８ｍｍ／ダイホールが好ましい。ダイホール径が１ｍｍより小さいとペレットが小さくなり過ぎ、篩で分別できなくなるので好ましくない。ダイホール径が８ｍｍより大きいと、ストランドの場合に引き取り速度が速くなりすぎるので、好ましくない。
本発明のペレットは、ストランドカット方式の場合、３０〜８０℃に制御した冷却水を入れたストランドバスでストランドを冷却、又は噴水を掛けるベルトコンベアで冷却、又はドイツ連邦国のＳＣＨＥＥＲ社のＷＳ　ＷＥＴ　ＣＵＴ　ＳＹＳＴＥＭで冷却し、ペレタイザーで直径が１〜６ｍｍ、長さが１〜６ｍｍの円柱状にカットするのが好ましい。又、ホットカット方式とアンダーウォーター方式の場合、ダイ穴から出てきた樹脂を回転刃で１〜６ｍｍの球状にカットするのが好ましい。
【００３３】
本発明のペレットのサイズは、円柱状長さ１〜６ｍｍ、直径１〜６ｍｍ、球状で直径１〜６ｍｍが好ましい。
本発明の篩は長さが長ペレット、又は短ペレットを除去する装置であり、ペレット中に含まれる連粒ペレット、切り粉（カッターでの、ペレット切りくず）も除去される。特に、切り粉と呼ばれる７５μｍ以下のカッターの切り屑は、ホッパー壁面、搬送壁面に付着し、掃除が大変になるので、ペレットに混入しないように製造するのが常識である。
【００３４】
【実施例】
以下、実施例及び比較例により更に説明する。
二軸同方向回転押出機は、ドイツ連邦共和国クラップ社（旧ワーナー＆フライドラー社）の二軸同方向回転押出機ＺＳＫ−５８（押出機長さ１０バレル）を使用した。
スクリュ構成とバレル構成は、次のとおりである。
Ｎｏ．１バレル　　；供給バレル
Ｎｏ．２〜４バレル；搬送ゾーン
Ｎｏ．５バレル　　；第一混練ゾーン
Ｎｏ．６バレル　　；真空ベントバレル
Ｎｏ．７バレル　　；サイドフィードバレル
Ｎｏ，８バレル　　；第二混練ゾーン
Ｎｏ．９バレル　　；真空バレル
Ｎｏ．１０バレル　；クロズドバレル
【００３５】
第一混練ゾーンのスクリュ構成は、ニーディングディスクライト４個、ニーディングディスクニュートラル２個、スクリュフライトレフトおよびニーディングディスクライトである。
第二混練ゾーンは、ニーディングディスクライト２個、ニーディングディスクニュートラル１個、ニーディングディスクレフト１個およびニーディングディスクライト１個である。
スクリュ回転数は６００ｒｐｍに設定した。
ポリフェニレンエーテル樹脂粉体は６５重量部に設定した。
Ｎｏ．６バレルでは絶対圧１００ｍｍＨｇで真空ベントを行った。
【００３６】
ポリフェニレンエーテル粉体は、ポリフェニレンエーテル樹脂（Ｍｗ／Ｍｎ＝２．９　還元粘度０．５００、平均粒径　５２３μｍ）を使用した。ポリフェニレンエーテルの嵩比重は０．５であった。ポリスチレンペレットは、エーアンドエム社製　ゼネラルパーパスポリスチレン６８５　８重量部　ハイシスポリブタジエンのハイインパクトポリスチレン　Ｈ９３０２を１８重量部で使用した。安定剤マスターバッチ（６８５／酸化亜鉛／旭電化社製リン系安定剤ＰＥＰ３６＝５０／２５／２５）を１．０重量部添加する。難燃剤は、９．０重量部とし、酸化チタン２重量部とした。６８５及びＨ９３０２及び安定剤及び難燃剤及び酸化チタン２重量部及び添着材としてパラフィンオイル０．１重量部をブレンダーで混合し、ポリスチレン系ストックホッパーに入れ、ポリスチレン系重量式フィーダーで供給した。
【００３７】
ポリフェニレンエーテル粉体の５００ｋｇフレコンを２ｍ３のストックホッパーに投入し、ストックホッパーからフィーダーホッパーにＲＥＦＩＬ量２００ｋｇを仕込んだ。窒素パージは、ストックホッパー、フィーダーホッパー、第一供給口ホッパーに行い、第一供給口ホッパー内の酸素濃度を２．５ｗｔ％になるように設定した。
第一供給口ホッパーは、角度７０度の斜面を持った角形であった。第一供給ホッパーの配管レイアウトは、ギアボックス側から下流に向かって、ポリフェニレンエーテル供給配管、ベントガス配管、ポリスチレン供給配管とした。
【００３８】
重量式フィーダーは、Ｋトロン社の重量式フィーダーを使用し、ポリフェニレンエーテル粉体用およびポリスチレンペレット用を設置した。
スクリーンチェンジャーは、プレート式スクリーンチェンジャーを使用した。スクリーンチェンジャーのブレーカープレートの有効濾過面積は、６００ｃｍ２であり、金属メッシュは２０番／１００番／２０番を組み合わせた金属メッシュをブレーカープレートに張り付けた。ダイプレートは４ｍｍΦの穴径５０穴のダイプレートを使用した。ストランドバスの長さは５ｍであり、ストランド水は、４０℃に制御し、ストランドは、ストランド水に２ｍ浸漬したのち、空冷し、Ａｉｒ　ｗｉｐｅｒでストランド表面に付着している水を吹き飛ばし、ストランドのペレタイザーの入り口温度１４０℃に設定して、ペレットサイズ３ｍｍ目標で、カッティングした。
【００３９】
その後篩で、連粒ペレット、長ペレットを分離して、９９ｗｔ％が２．５〜３．５ｍｍの円柱状のペレットを製造した。
ペレット中の着色性は、内寸１６０×１６０ｍｍ、厚み１ｍｍのプレス金型で、２５０℃で圧縮成形した成形品の異物の数と色むらを見た。異物の数は、１００μｍ以上を１点／個とした。
ペレットの物性は、メルトフローレイト（２５０℃、１０ｋｇ荷重　ＡＳＴＭＤ１２３８）で流動性を測定し、ペレットを射出成形機（ノズル温度２４０〜２９０℃、金型温度５０〜８０℃）で、ＡＳＴＭ法の金型で１／４インチ成形片を作成、１８．６ｋｇ荷重熱変形温度（ＡＳＴＭ　Ｄ６４８）とＩＺＯＤ（ＡＳＴＭ　Ｄ２５８　ノッチ付き）を測定した。
【００４０】
ペレット形状は、２．５〜３ｍｍ直径、長さペレット長さ２．５〜４ｍｍの範囲に入るように、ストランドカッターの引き取り速度を調整した。カッター出口のペレット温度は、８０℃〜１５０℃になるようにストランドバスのストランド浸漬長を調整した。
ペレット中の異物は、内寸１６０×１６０ｍｍ、厚み１ｍのプレス金型で、２５０℃で圧縮成形した成形品の異物の数を数えた。２００μｍ以上を１点／個とした。
着色性は、酸化チタンを２部添加して、目視判断した。
異物による色むらなし　　　○
異物による色むら少しあり　△
異物による色むら　有り　　×
【００４１】
【実施例１】
ポリフェニレンエーテル粉体用重量式フィーダーの流量を３００ｋｇ／Ｈに設定し、ペレット用重量式フィーダーの流量を１７５．８ｋｇ／Ｈに設定し、ダーホッパー、押出機第一供給口ホッパーに全量で１Ｎｍ３／Ｈ注入した。
ダイ出口樹脂温度３５４℃で１０時間運転したが運転は安定していた。酸素濃度は３．２ｗｔ％であった。ペレットの炭化物の評価は０点であり、色むらは目視評価で○であった。１時間毎に物性を評価し、物性バラツキは、上限値と下限値の範囲で表した。
【００４２】
【比較例１】
ポリフェニレンエーテル粉体供給配管及びガス抜き配管の位置を入れ替えて、実施例１と同一条件で押し出した。
ポリフェニレンエーテル粉体が押出機第一供給口ホッパーに貯まり、押出不能になった。押出量は、２５０ｋｇ／Ｈまで下げざるを得なかった。
Ｉｚｏｄも低下し、異物も増えた。
【００４３】
【比較例２】
ポリフェニレンエーテル粉体供給配管及びポリスチレン系樹脂供給配管の位置を入れ替えて、実施例１と同一条件で押し出した。
ポリフェニレンエーテル粉体が押出機第一供給口ホッパーに貯まり、押出不能になった。押出量は、３００ｋｇ／Ｈまで下げざるを得なかった。
Ｉｚｏｄも低下し、異物も増えた。
【００４４】
【比較例３】
実施例１の第一供給口ホッパーの角度が４０度のものを使った以外、実施例１と同一条件で実施した。
ポリフェニレンエーテル粉体が傾斜した壁面に堆積し、押出量低下（トルク低下）と押出量増加（トルク増加）を繰り返し、サージング現象が行った。
【００４５】
【比較例４】
実施例１のストックホッパーを外し、フレコンから直接ニューマを用いて、重量式フィーダーホッパーにポリフェニレンエーテル粉体を供給した以外、実施例１と同一条件で実施した。
ニューマでガスと一緒にポリフェニレンエーテル粉体を送付すると嵩比重が０．５のものが０．０４まで低下し、重量式フィーダーホッパーで粉体のフラッシングを起こし、ポリフェニレンエーテル粉体が押出機に一気に流れ、押出そのものが出来なかった。
【００４６】
【比較例５】
実施例１の窒素パージをしなかった以外、実施例１と同一条件で実施した。実施例１と比べ、着色性が悪く、Ｉｚｏｄ衝撃が低く、異物量もが多かった。
【００４７】
【比較例６】
実施例１の搬送ゾーンのバレル温度を３４０℃にした以外、実施例１と同一条件で実施した。異物が多く、着色性が悪かった。
【００４８】
【実施例２】
実施例１の着色剤を未添加とし、物性は運転開始１時間後の値であること以外は、実施例１と同じ条件で実施した。
【００４９】
【比較例７】
実施例２の押出量を３００ｋｇ／Ｈに下げた以外は、実施例２と同じ条件で実施した。実施例２に比べ、Ｉｚｏｄ、ＭＦＲが低下し、異物が増えた。
【００５０】
【比較例８】
実施例２の難燃剤を４０℃で液状の大八化学製ＣＲ７４１に変えた以外、実施例２と同一条件で実施した。ＣＲ７３３Ｓの分解物による異物が多発した。
【００５１】
【実施例３】
実施例２のポリフェニレンエーテル粉体フィーダーを３５重量部、３００ｋｇ／Ｈに設定し、ポリスチレン樹脂／ＴＰＰ／安定剤／添着剤＝５２重量部／１３重量部／１重量部／０．１重量部とし、７９８．２ｋｇ／Ｈに設定した以外は、実施例２と同一の条件で実施した。
【００５２】
【実施例４】
実施例２のポリフェニレンエーテル粉体フィーダーを４１重量部、３００ｋｇ／Ｈに設定し、６８５／Ｈ９３０２／ＴＰＰ／安定剤／添着剤＝２１重量部／４重量部／４重量部／１重量部／０．１重量部＝３０．１重量部、２２０．２ｋｇ／Ｈに設定した。直径１３μｍのグラスファイバー３０重量部は、第二供給口（サイドフィーダーホッパー）に重量式フィーダーを設定して２１９．５ｋｇ／Ｈに設定した以外は、実施例２と同一条件で実施した。
【００５３】
【表１】
2004137447.tif 000003
【００５４】
【表２】
2004137447.tif 000004
【００５５】
【発明の効果】
以上説明したように、本発明の製造方法とそれから得られる樹脂組成物は、ＨＤＴ、ＭＦＲの物性のバラツキを小さくし、且つ耐衝撃性の向上を達成できる。
【図面の簡単な説明】
【図１】本発明の一例に係るポリフェニレンエーテル難燃樹脂組成物を製造する押出機の概略を示す説明図である。
【符号の説明】
１．　ポリフェニレンエーテル粉体のフレコンパッケージ
２．　ポリフェニレンエーテル粉体ストックホッパー
３．　遮断弁
４．　ポリフェニレンエーテル粉体用重量式フィーダー
５．　ポリスチレン系樹脂用ストックホッパー
６．　遮断弁
７．　ポリスチレン系樹脂用重量式フィーダー
８．　ガス抜き配管
９．　押出機第一供給口ホッパー
１０．二軸同方向回転押出機
１１．真空ベント
１２．スクリーンチェンジャー
１３．ダイ部
１４．ストランドバス
１５．ストランドカッター
１６．篩い
【図１】
2004137447.tif 000005